КОМПОЗИЦИЯ ДЛЯ ВЫСОКОПРОЧНЫХ СТЕКЛЯННЫХ ВОЛОКОН И ВОЛОКНА, СФОРМОВАННЫХ ИЗ ЭТОЙ КОМПОЗИЦИИ

1. Композиция для высокопрочных стеклянных волокон, вырабатываемых методом прямой плавки, включающая:
2
64-75 мас.% SiO;
2
3
16-26 мас.% АlО;
8-12 мас.% MgO и
2
2
2
2
0.25-3 мас.% RO, где RO равно сумме LiO и NaO;
при этом композиция имеет ликвидус меньше, чем примерно 2550°F (1399°С).
2
5
2
3
2
2
3
2
2
3
2. Композиция для высокопрочных стеклянных волокон по п.1, отличающаяся тем, что содержит меньше, чем 5 мас.% общего количества соединений, выбранных из группы, состоящей из CaO, PO, ZnO, ZrO, SrO, BaO, SO, F, ВО, TiO и FеО.
3. Композиция для высокопрочных стеклянных волокон по п.1, отличающаяся тем, что стекло, полученное из нее, имеет температуру выработки стекловолокна меньше, чем примерно 2650°F (1454°С) и ΔТ, по меньшей мере, 80°F (44.44°С).
4. Композиция для высокопрочных стеклянных волокон по п.3, отличающаяся тем, что стекло имеет ΔT, по меньшей мере, 120°F (66.67°С).
5. Композиция для высокопрочных стеклянных волокон по п.1, отличающаяся тем, что стекло имеет температуру выработки стекловолокна меньше, чем примерно 2600°F (1427°С) и ΔТ, по меньшей мере, 140°F (77.78°С).
6. Композиция для высокопрочных стеклянных волокон по п.1, отличающаяся тем, что содержит дополнительно до 3 мас.% оксидов щелочных металлов.
7. Композиция для высокопрочных стеклянных волокон по п.1, отличающаяся тем, что включает:
2
68-69 мас.% SiO;
2
3
20-22 мас.% АlО;
9-10 мас.% MgO и
2
1-3 мас.% LiO.
8. Композиция для высокопрочных стеклянных волокон, формованных методом прямой плавки, включающая:
2
65-69 мас.% SiO;
2
3
20-22 мас.% АlО;
9-11 мас.% MgO и
2
0.25-3 мас.% LiO,
при этом композиция имеет ликвидус меньше, чем примерно 2650°F (1454°С).
9. Композиция для высокопрочных стеклянных волокон по п.8, отличающаяся тем, что композиция включает:
2
примерно 68 мас.% SiO;
2
3
примерно 20 мас.% АlО;
примерно 10 мас.% MgO и
2
примерно 2 мас.% LiO.
10. Композиция для высокопрочных стеклянных волокон по п.8, отличающаяся тем, что состоит из:
2
примерно 68 мас.% SiO;
2
3
примерно 20 мас.% АlО;
примерно 9.7 мас.% MgO и
2
примерно 2 мас.% LiO.
11. Композиция для высокопрочных стеклянных волокон по п.10, отличающаяся тем, что модуль равен, по меньшей мере, 12.7 MPsi.
12. Композиция для высокопрочных стеклянных волокон по п.10, отличающаяся тем, что ΔТ составляет, по меньшей мере, 140°F (77.78°С).
13. Композиция для высокопрочных стеклянных волокон по п.8, отличающаяся тем, что имеет температуру выработки стекловолокна меньше, чем 2600°F (1427°С), и ΔТ, по меньшей мере, 144°Т (80°С).
14. Высокопрочное стекловолокно, формованное путем плавления стекольной шихты в стеклоплавильной печи, футерованной огнеупорным материалом, включающее:
2
64-75 мас.% SiO;
2
3
16-24 мас.% АlО;
8-12 мас.% MgO и
2
2
2
2
0.25-3 мас.% RO, где RO равно сумме LiO и NaO.
15. Высокопрочное стекловолокно по п.14, отличающееся тем, что имеет модуль больше, чем 12.0 MPsi.
16. Высокопрочное стекловолокно по п.14, отличающееся тем, что имеет модуль больше, чем 12.7 MPsi.
17. Высокопрочное стекловолокно по п.14, отличающееся тем, что имеет прочность больше, чем 688 KPsi.
18. Высокопрочное стекловолокно по п.14, отличающееся тем, что имеет прочность больше, чем 700 KPsi.
2
2
19. Высокопрочное стекловолокно по п.14, отличающееся тем, что, по меньшей мере, 75% RO составляет LiO.
20. Высокопрочное стекловолокно по п.14, включающее:
2
68-69 мас.% SiO;
2
3
20-22 мас.% АlО;
9-10 мас.% MgO; и
2
1-3 мас.% LiO.